(57)【要約】【課題】染着性に優れ、印画物の保存性にも優れる熱転写受像シートを得ることができる染料受容層形成用水性分散液、及び染料受容層形成用水性分散液の製造方法を提供する。【解決手段】融点が６０〜８０℃であるエステル系ワックス、及びガラス転移温度が７０〜１００℃であるポリエステル系樹脂を含有する染料受容層形成用水性分散液。【選択図】なし【特許請求の範囲】
【請求項１】
熱転写受像シートが有する染料受容層の形成材料となる水性分散液であって、融点が６０〜８０℃であるエステル系ワックス、及びガラス転移温度が７０〜１００℃であるポリエステル系樹脂を含有する、染料受容層形成用水性分散液。
【請求項２】
前記エステル系ワックスの含有量が、前記ポリエステル系樹脂１００質量部に対して、１〜３０質量部である、請求項１に記載の染料受容層形成用水性分散液。
【請求項３】
前記ポリエステル系樹脂が、ポリエステルからなるセグメント（Ａ１）及び付加重合系樹脂からなるセグメント（Ａ２）から構成されるグラフトポリマーを含む、請求項１又は２に記載の染料受容層形成用水性分散液。
【請求項４】
前記グラフトポリマーを構成するセグメント（Ａ１）とセグメント（Ａ２）との質量比［セグメント（Ａ１）／セグメント（Ａ２）］が、６０／４０〜９０／１０である、請求項３に記載の染料受容層形成用水性分散液。
【請求項５】
前記グラフトポリマーが、セグメント（Ａ１）が主鎖であり、セグメント（Ａ２）が側鎖であるグラフトポリマーである、請求項３又は４に記載の染料受容層形成用水性分散液。
【請求項６】
セグメント（Ａ１）が、ビスフェノールＡのアルキレンオキサイド付加物を３０〜１００モル％含むアルコール成分とカルボン酸成分とを縮重合して得られるポリエステルからなる、請求項３〜５のいずれかに記載の染料受容層形成用水性分散液。
【請求項７】
熱転写受像シートが有する染料受容層の形成材料となる水性分散液の製造方法であって、下記工程（３）を有する、染料受容層形成用水性分散液の製造方法。
工程（３）：ガラス転移温度が７０〜１００℃であるポリエステル系樹脂の水性分散液に、融点が６０〜８０℃であるエステル系ワックスの水性分散液を添加して染料受容層形成用水性分散液を調製する工程
【請求項８】
下記工程（１）及び（２）を有する、請求項７に記載の染料受容層形成用水性分散液の製造方法。
工程（１）：非芳香族性の炭素−炭素不飽和結合を有するポリエステル樹脂（ａ１）を水性媒体と混合して、ポリエステル樹脂（ａ１）の水性分散液を得る工程
工程（２）：工程（１）で得られたポリエステル樹脂（ａ１）の水性分散液に、付加重合性モノマー（ａ２）を添加し、重合して、グラフトポリマーである前記ポリエステル系樹脂の水性分散液を得る工程
【請求項９】
基材上に、融点が６０〜８０℃であるエステル系ワックス、及びガラス転移温度が７０〜１００℃であるポリエステル系樹脂を含有する染料受容層を有する、熱転写受像シート。
【請求項１０】
前記基材と前記染料受容層との間に断熱層を有する、請求項９に記載の熱転写受像シート。
【請求項１１】
下記工程（４）及び（５）を有する、熱転写受像シートの製造方法。
工程（４）：融点が６０〜８０℃であるエステル系ワックス、及びガラス転移温度が７０〜１００℃であるポリエステル系樹脂を含有する染料受容層形成用水性分散液を用いて基材上に塗布膜を形性する工程
工程（５）：工程（４）で形成した塗布膜を４０〜１１０℃で１〜１０分間乾燥し、染料受容層を形成する工程
【発明の詳細な説明】
【技術分野】
【０００１】
本発明は、熱転写受像シートの染料受容層形成用水性分散液、当該染料受容層形成用水性分散液の製造方法、並びに熱転写受像シート及び当該熱転写受像シートの製造方法に関する。
【背景技術】
【０００２】
昇華性染料を記録剤とし、これを基材に担持させた熱転写シートを用いて、この昇華性染料で染着可能な染料受容層を有する熱転写受像シート上に印刷して、カラー画像を形成する方法が提案されている。この印刷方法は、加熱手段としてプリンタのサーマルヘッド等を使用し、加熱によって染料を熱転写受像シートの染料受容層に転写しカラー画像を得るものである。このように熱転写印刷により形成されたカラー画像は、染料を用いることから非常に鮮明であり、且つ透明性に優れているため、中間色の再現性や階調性に優れ、高品質の画像が期待できる。
そのため、これらの性能を発揮するために、熱転写受像シートの染料受容層には、各種樹脂が用いられており、転写シート（インクリボン）との熱融着に伴う離型性が要求されるため、離型剤も併用されている。
【０００３】
例えば、特許文献１には、面状故障を低減し得る感熱転写受像シートの提供を目的として、支持体上に、ポリマーラテックスを含む染料受容層と断熱層を有しており、平均粒径が１．０μｍ以下のワックス類等の固体分散物を含有し、受容層とこれに隣接する層が水系の同時重層塗布で形成される感熱転写受像シートが開示されている。
【０００４】
特許文献２には、高速印画条件において、にじみ等がなく、高濃度の印画物を得ることができる熱転写受像シートの提供を目的として、基材シートの一方の面に昇華性染料受容層を有し、該受容層を構成するバインダー樹脂に相溶可能なワックスをバインダー樹脂に対し、質量基準で１０％〜３０％の割合で含有する熱転写受像シートが開示されている。
【０００５】
特許文献３には、離型性、濃度、耐光性が向上し得る熱転写受像シートの提供を目的として、基材上に、中空粒子を含む多孔質層と、アクリル系樹脂、親水性バインダー、及びカルナバワックスを含むワックス添加剤を含む受容層とを有する熱転写受像シートが開示されている。
【０００６】
また、特許文献４には、熱転写受像シートの染着性及び離型性を向上させ得る熱転写受像シート用樹脂の提供を目的として、２，２−ビス（４−ヒドロキシフェニル）プロパンのプロピレンオキサイド付加物を含むアルコール成分と、ドデセニルコハク酸化合物を含むカルボン酸成分とを縮重合して得られるポリエステル樹脂からなる主鎖セグメントと、付加重合系樹脂からなる側鎖セグメントから構成されるグラフトポリマーを含有する熱転写受像シート用樹脂が開示されている。
【先行技術文献】
【特許文献】
【０００７】
【特許文献１】特開２００８−２３８７４０号公報
【特許文献２】特開２００５−２３８７４８号公報
【特許文献３】特開２０１１−７３３４０号公報
【特許文献４】特開２０１１−２５５５２２号公報
【発明の概要】
【発明が解決しようとする課題】
【０００８】
熱転写印刷は、上述の通り、鮮明で透明性の高い画像が得られるため、写真の印刷に主に用いられる。そのため、目的とする色を発現するために、熱転写受像シートには、より高い染料の染着性が要求される。熱転写受像シートの染着性を向上させるために、染料受容層に柔軟な樹脂を用いることで、染料が受容層内に浸透しやすく、染着性が向上する。
【０００９】
しかしながら、このような柔軟な樹脂を用いた染料受容層を有する熱転写受像シートの印画物は、高温高湿下で保存すると、染料受容層に染着した染料が拡散し、にじみを生じるという問題も有している。
上述の染着性の向上と保存時のにじみの抑制との両立という観点では、特許文献１〜４に記載された熱転写受像シートには、未だ改良の余地がある。
ゆえに、染着性に優れ、印画物の保存性にも優れる熱転写受像シートが望まれている。
【００１０】
本発明は、染着性に優れ、印画物の保存性にも優れる熱転写受像シートを得ることができる染料受容層形成用水性分散液、当該染料受容層形成用水性分散液の製造方法を提供することを目的とする。
【課題を解決するための手段】
【００１１】
本発明者らは、熱転写受像シートの染着性及び印画物の保存性に影響する要因は、染料受容層を構成する樹脂の印刷時と保存時のそれぞれの状態にあると考えて検討を行った。
その結果、熱転写受像シートの染料受容層の形成材料として、特定のエステル系ワックスと特定のポリエステル系樹脂を含有する染料受容層形成用水性分散液を用いることで、上記課題が解決し得ることを見出した。
【００１２】
すなわち、本発明は、下記［１］〜［４］を提供する。
［１］熱転写受像シートが有する染料受容層の形成材料となる水性分散液であって、融点が６０〜８０℃であるエステル系ワックス、及びガラス転移温度が７０〜１００℃であるポリエステル系樹脂を含有する、染料受容層形成用水性分散液。
［２］熱転写受像シートが有する染料受容層の形成材料となる水性分散液の製造方法であって、下記工程（３）を有する、染料受容層形成用水性分散液の製造方法。
工程（３）：ガラス転移温度が７０〜１００℃であるポリエステル系樹脂の水性分散液に、融点が６０〜８０℃であるエステル系ワックスの水性分散液を添加して染料受容層形成用水性分散液を調製する工程
［３］基材上に、融点が６０〜８０℃であるエステル系ワックス、及びガラス転移温度が７０〜１００℃であるポリエステル系樹脂を含有する染料受容層を有する、熱転写受像シート。
［４］下記工程（４）及び（５）を有する、熱転写受像シートの製造方法。
工程（４）：融点が６０〜８０℃であるエステル系ワックス、及びガラス転移温度が７０〜１００℃であるポリエステル系樹脂を含有する染料受容層形成用水性分散液を用いて基材上に塗布膜を形成する工程
工程（５）：工程（４）で形成した塗布膜を４０〜１１０℃で１〜１０分間乾燥し、染料受容層を形成する工程
【発明の効果】
【００１３】
本発明の染料受容層形成用水性分散液を用いることで、染着性に優れ、印画物の保存性にも優れる熱転写受像シートとすることができる。
【発明を実施するための形態】
【００１４】
〔染料受容層形成用水性分散液〕
本発明の染料受容層形成用水性分散液は、熱転写受像シートが有する染料受容層の形成材料となる水性分散液であって、融点が６０〜８０℃であるエステル系ワックス、及びガラス転移温度が７０〜１００℃であるポリエステル系樹脂を含有する。
【００１５】
本発明の染料受容層形成用水性分散液を用いて得られた熱転写受像シートが、染着性に優れ、印画物の保存性にも優れる理由は定かではないが、次のように考えられる。
本発明の染料受容層形成用水性分散液を用いて得られた染料受容層には、比較的高いガラス転移温度を有するポリエステル系樹脂を含有する。そのため、得られる印画物が高温に保存されたとしても、にじみ等の変質が起きにくいと考えられる。
更に該染料受容層には、特定の融点のエステル系ワックスを含有するが、印画物の保存時には、ワックスは結晶化しているため、印画物の保存性に影響を与えないと考えられる。一方、印画時には、サーマルヘッドの熱により、一時的に非常に高温の状態になり、該ワックスが速やかに融解し、更にワックスがエステル構造を有するため、周辺のポリエステル系樹脂を可塑化させることで、染料の浸透が高まり、高い染着性を有するものと考えられる。更に、印画後には印画物が冷却されることで、再度ワックスの結晶化が生じるため、上述のように印画物の保存性が良好になるものと考えられる。
【００１６】
［エステル系ワックス］
本発明に用いられるエステル系ワックスの融点は、本発明の染料受容層形成用水性分散液を熱転写受像シートの染料受容層の形成材料に用いた場合の熱転写受像シートの染着性、印画物の保存性を向上させる観点から、融点が６０〜８０℃であり、好ましくは６０〜７７℃、より好ましくは６０〜７５℃、更に好ましくは６５〜７５℃である。当該融点が６０℃未満であると、本発明の染料受容層形成用水性分散液を用いて得た熱転写受像シートの印画物を高温高湿下で保存すると、染料受容層に染着した染料が拡散し、にじみを生じやすくなり、印画物の保存性が劣る。一方、当該融点が８０℃を超えると、熱転写受像シートとした場合の染着性が低下する。
なお、本発明において、エステル系ワックスの融点の値は、実施例に示された方法により測定した値である。
【００１７】
本発明において、エステル系ワックスは、アルコールとカルボン酸の縮合物であり、少なくともいずれかが炭素数６〜３４のアルキル基を有する化合物を意味する。該アルキル基は直鎖でも分岐でもよいが、直鎖アルキル基が好ましい。
エステル系ワックスとしては、二官能以上のアルコールとモノカルボン酸の縮合物、一官能のアルコールと二官能以上のカルボン酸の縮合物、一官能のアルコールとモノカルボン酸の縮合物が挙げられ、これらの中でも、ポリエステル系樹脂との相溶性の観点、ひいては染着性を向上させる観点から、一官能のアルコールとモノカルボン酸の縮合物が好ましい。
本発明で用いるエステル系ワックスとして好適な市販品としては、例えば、日油株式会社製ニッサンエレクトールＷＥＰ−２、ニッサンエレクトールＷＥＰ−３、ニッサンエレクトールＷＥＰ−４、ニッサンエレクトールＷＥＰ−６、ニッサンエレクトールＷＥＰ−７等が挙げられる。
また、エステル系ワックスの水性分散液として市販されているものも使用できる。このようなエステル系ワックスの水性分散液としては、例えば、中京油脂株式会社製Ｑ−６８１等が挙げられる。
なお、これらのエステル系ワックスは、単独で又は２種以上組み合わせて用いてもよい。
【００１８】
染料受容層形成用水性分散液中のエステル系ワックスの含有量は、熱転写受像シートの染料受容層の形成材料に用いた場合の熱転写受像シートの印画物の保存性及び染着性を向上させる観点から、ポリエステル系樹脂１００質量部に対して、好ましくは１〜３０質量部、より好ましくは２．５〜２０質量部、更に好ましくは３．５〜１５質量部、より更に好ましくは８〜１２質量部である。
【００１９】
［ポリエステル系樹脂］
本発明で用いられるポリエステル系樹脂のガラス転移温度は、本発明の染料受容層形成用水性分散液を熱転写受像シートの染料受容層の形成材料に用いた場合の印画物の保存性及び染着性を向上させる観点から、７０℃〜１００℃であり、好ましくは７０〜９０℃であるが、より染着性を向上させる観点から、より好ましくは７０〜８５℃、更に好ましくは７０〜８０℃であり、より印字物の保存性を向上させる観点から、より好ましくは８５〜１００℃である。
当該ガラス転移温度が７０℃未満であると、染料受容層形成用水性分散液を用いて得た熱転写受像シートの印画物を高温高湿下で保存した際ににじみ等の変質が起きやすく、印画物の保存性が劣る。一方、当該ガラス転移温度が１００℃を超えると、熱転写受像シートとした場合の染着性が低下する。
なお、本発明において、樹脂のガラス転移温度の値は、実施例に示された方法により測定した値である。
【００２０】
なお、本発明において染料受容層形成用水性分散液中には、本発明の効果を損なわない範囲で、上述のポリエステル系樹脂以外の塩化ビニル系重合体等の他の樹脂を含んでもよいが、樹脂としては、ポリエステル系樹脂のみを含むことが好ましい。
染料受容層形成用水性分散液中のポリエステル系樹脂の含有量は、当該染料受容層形成用水性分散液に含まれる全樹脂成分に対して、好ましくは９０〜１００質量％、より好ましくは９５〜１００質量％、更に好ましくは実質的に１００質量％である。
【００２１】
本発明で用いるポリエステル系樹脂は、ポリエステル構造のみからなる樹脂であってもよいが、熱転写受像シートとした場合の離型性の観点から、ポリエステルからなるセグメント（Ａ１）及び付加重合系樹脂からなるセグメント（Ａ２）から構成されるグラフトポリマーであることが好ましい。また、このグラフトポリマーは、構成するセグメント（Ａ１）及びセグメント（Ａ２）のどちらが主鎖であってもよいが、セグメント（Ａ１）が主鎖であり、セグメント（Ａ２）が側鎖であるグラフトポリマーであることが好ましい。
【００２２】
グラフトポリマーを構成するセグメント（Ａ１）とセグメント（Ａ２）との質量比［セグメント（Ａ１）／セグメント（Ａ２）］は、熱転写受像シートの染着性及び離型性向上の観点から、好ましくは６０／４０〜９０／１０、より好ましくは７０／３０〜８７／１３、更に好ましくは７５／２５〜８５／１５である。
セグメント（Ａ１）がセグメント（Ａ２）より多く存在することで、セグメント（Ａ１）の分子構造に由来する染着性を十分に発揮させることができるものと考えられる。
【００２３】
セグメント（Ａ２）と、セグメント（Ａ１）の原料モノマーのうち不飽和脂肪族カルボン酸、不飽和脂環式カルボン酸及び不飽和脂肪族アルコールの合計量との質量比［セグメント（Ａ２）／セグメント（Ａ１）の不飽和基を有する前記成分の合計］は、熱転写受像シートの染着性及び離型性の観点から、好ましくは１／１〜１５／１、より好ましくは２／１〜１２／１が、更に好ましくは５／１〜１０／１である。
【００２４】
本発明で用いるポリエステル系樹脂における上記グラフトポリマーの含有量は、熱転写受像シートの染着性向上の観点から、好ましくは８０〜１００質量％、より好ましくは９０〜１００質量％以上、更に好ましくは実質１００質量％である。
以下、ポリエステルからなるセグメント（Ａ１）及び付加重合系樹脂からなるセグメント（Ａ２）から構成されるグラフトポリマーについて詳述する。
【００２５】
（ポリエステルからなるセグメント（Ａ１））
上記グラフトポリマーを構成するセグメント（Ａ１）は、ポリエステルからなり、該グラフトポリマーにおける主鎖であることが好ましい。
セグメント（Ａ１）はポリエステルからなるため、アルコール成分とカルボン酸成分とを縮重合して得ることができる。以下、セグメント（Ａ１）の構成単位の由来する原料モノマー（以下、単に「セグメント（Ａ１）の原料モノマー」ともいう）として用いられる、アルコール成分及びカルボン酸成分について詳述する。
【００２６】
本発明において、セグメント（Ａ１）の原料モノマーであるアルコール成分として、熱転写受像シートの保存性及び染着性の観点から、ビスフェノールＡのアルキレンオキサイド付加物を用いることが好ましい。
ビスフェノールＡのアルキレンオキサイド付加物は、具体的には下記一般式（Ｉ）で表される化合物が好ましい。
【００２７】
【化１】
2014037061.tif 000002
【００２８】
一般式（Ｉ）において、Ｒ1Ｏ、Ｒ2Ｏはいずれもアルキレンオキシ基であり、好ましくはそれぞれ独立に炭素数１〜４のアルキレンオキシ基であり、より好ましくはエチレンオキシ基又はプロピレンオキシ基、更に好ましくはプロピレンオキシ基である。
ｘ及びｙは、アルキレンオキサイドの付加モル数に相当し、それぞれ正の数である。さらに、カルボン酸成分との反応性の観点から、ｘとｙとの和の平均値は、好ましくは２〜７、より好ましくは２〜５、更に好ましくは２〜３である。
また、ｘ個のＲ1Ｏ又はｙ個のＲ2Ｏは、各々同一であっても異なっていてもよいが、熱転写受像シートの染着性及び熱転写受像シートにおける断熱層と染料受容層との密着性の観点から、同一であることが好ましく、プロピレンオキシ基であることがより好ましい。ビスフェノールＡのアルキレンオキサイド付加物は単独で又は２種以上を組み合わせて使用してもよい。
【００２９】
熱転写受像シートの保存性及び染着性の観点から、前記プロピレンオキシ基の含有量が、全アルキレンオキシ基中、好ましくは５０〜１００モル％、より好ましくは６０〜１００モル％、より好ましくは７０〜１００モル％、更に好ましくは８５〜１００モル％、より更に好ましくは実質的に１００モル％である。
【００３０】
ビスフェノールＡのアルキレンオキサイド付加物の含有量は、熱転写受像シートの染着性及び印画物の保存性を向上させる観点から、全アルコール成分に対して、好ましくは３０〜１００モル％、より好ましくは４５〜１００モル％、更に好ましく６５〜９０モル％である。
なお、本発明において、アルキレンオキサイド付加物とは、ビスフェノールＡにアルキレンオキシ基を付加した構造全体を意味するものである。
【００３１】
セグメント（Ａ１）の原料モノマーであるアルコール成分には、ビスフェノールＡのアルキレンオキサイド付加物と共に、これ以外のアルコール成分を含有することもできる。
その他のアルコール成分としては、例えば、エチレングリコール、プロピレングリコール（１，２−プロパンジオール）、グリセリン、ペンタエリスリトール、トリメチロールプロパン、飽和脂肪族アルコール、水添ビスフェノールＡ、ソルビトール、又はそれらのアルキレン（炭素数２〜４）オキサイド付加物（平均付加モル数１〜１６）、アリルアルコール等の不飽和脂肪族アルコール等が挙げられ、印画物の保存性を向上させる観点から、水添ビスフェノールＡが好ましい。
なお、これらのアルコール成分は、２種以上を組み合わせて用いてもよい。
【００３２】
ビスフェノールＡのアルキレンオキサイド付加物及び水添ビスフェノールＡを含有する場合、ビスフェノールＡのアルキレンオキサイド付加物及び水添ビスフェノールＡの合計含有量は、熱転写受像シートの染着性及び印画物の保存性を向上させる観点から、全アルコール成分に対して、好ましくは７０〜１００モル％、より好ましくは８０〜１００モル％、更に好ましくは９０〜１００モル％、より更に好ましくは実質的に１００モル％である。
また、水添ビスフェノールＡ及びビスフェノールＡのアルキレンオキサイド付加物との質量比〔水添ビスフェノールＡ／ビスフェノールＡのアルキレンオキサイド付加物〕は、熱転写受像シートの染着性及び印画物の保存性を共に向上させる観点から、好ましくは１０／９０〜７０／３０、より好ましくは１５／８５〜６０／４０、更に好ましくは２０／８０〜５０／５０、より更に好ましくは２０／８０〜３０／７０である。
【００３３】
セグメント（Ａ１）の原料モノマーであるカルボン酸成分としては、熱転写受像シートの染着性及び離型性向上の観点から、非芳香族性の炭素−炭素不飽和結合を有するカルボン酸を含むことが好ましく、不飽和脂肪族カルボン酸及び／又は不飽和脂環式カルボン酸を含むことがより好ましい。該炭素−炭素不飽和結合の部分は、グラフトポリマー中では、セグメント（Ａ２）との結合部分となることが好ましく、その場合、該不飽和結合は、飽和結合となる。
【００３４】
非芳香族性の炭素−炭素不飽和結合を有するカルボン酸（不飽和脂肪族カルボン酸、不飽和脂環式カルボン酸）としては、フマル酸、マレイン酸、アクリル酸、メタクリル酸等の不飽和脂肪族カルボン酸；テトラヒドロフタル酸等の不飽和脂環式カルボン酸等、及びこれら酸の無水物等が挙げられる。これらの中でも、反応性の観点から、フマル酸、マレイン酸、テトラヒドロフタル酸が好ましく、フマル酸がより好ましい。
【００３５】
セグメント（Ａ１）の構成単位の由来する原料モノマーとして、不飽和脂肪族カルボン酸及び／又は不飽和脂環式カルボン酸の含有量は、熱転写受像シートの染着性及び離型性向上の観点から、全カルボン酸成分に対して、好ましくは５〜３０モル％、より好ましくは７〜２５モル％、更に好ましくは１０〜２０モル％である。
【００３６】
上記以外のその他のカルボン酸としては、例えば、フタル酸、イソフタル酸、テレフタル酸等の芳香族ジカルボン酸；アジピン酸、コハク酸、アルキル基及び／又はアルケニル基を有するコハク酸等の脂肪族ジカルボン酸；シクロヘキサンジカルボン酸類、デカリンジカルボン酸類等の脂環族ジカルボン酸；トリメリット酸、ピロメリット酸等の３価以上の多価カルボン酸、並びにそれらの酸の無水物及びそれらのアルキル（炭素数１〜３）エステル等が挙げられ、これらは単独で又は２種以上を組み合わせて用いてもよい。
これらの中でも、熱転写受像シートの染着性及び印画物の保存性を向上させる観点から、芳香族ジカルボン酸及び脂環族ジカルボン酸が好ましく、芳香族ジカルボン酸がより好ましく、イソフタル酸が更に好ましい。
【００３７】
本発明において、セグメント（Ａ１）に含有される酸基としては、カルボキシ基を含有することが好ましい。セグメント（Ａ１）中に含まれるカルボキシ基の含有量は、セグメント（Ａ１）中の酸基の総量に対して、好ましくは９０〜１００モル％、より好ましくは９５〜１００モル％、更に好ましくは実質的に１００モル％である。
また、セグメント（Ａ１）に含有される酸基としてスルホン酸を含む場合、当該スルホン酸基の含有量は、セグメント（Ａ１）中の酸基の総量に対して、好ましくは１０モル％以下、より好ましくは５モル％以下、更に好ましくは０．１モル％以下、より更に好ましくは実質的に０モル％である。スルホン酸基を多く含むと、水溶性が高くなりすぎて、側鎖セグメント（Ａ２）のモノマーとの反応性が乏しくなる。また、染料との相互作用が弱くなり、本発明の効果である染着性や保存性に劣るものとなる。
【００３８】
セグメント（Ａ１）を構成するポリエステルの酸価は、水性分散液の保存性の観点から、好ましくは１０〜４０ｍｇＫＯＨ／ｇ、より好ましくは１２〜３０ｍｇＫＯＨ／ｇ、更に好ましくは１５〜２７ｍｇＫＯＨ／ｇである。
また、セグメント（Ａ１）を構成するポリエステルの数平均分子量は、染料受容層に用いた場合の造膜性の観点から、好ましくは１，０００〜１０，０００、より好ましくは２，０００〜８，０００、更に好ましくは２，５００〜６，０００、更に好ましくは３，０００〜４，０００である。
なお、本発明において、数平均分子量の値は、実施例に記載の方法により測定された値である（以下同じ）。
【００３９】
なお、本発明において、セグメント（Ａ１）は、前記範囲内において、実質的にその特性を損なわない程度に変性されていてもよい。
本発明において、セグメント（Ａ１）中におけるポリエステル部分の含有量は、熱転写受像シートの保存性及び染着性の観点から、好ましくは５０〜１００質量％、より好ましくは７０〜１００質量％、更に好ましくは８５〜１００質量％、より更に好ましくは実質的に１００質量％である。
【００４０】
（付加重合系樹脂からなるセグメント（Ａ２））
上記グラフトポリマーを構成するセグメント（Ａ２）は、付加重合性モノマー（ａ２）（以下、「モノマー（ａ２）」ともいう）に由来する構成単位からなる付加重合系樹脂からなるセグメントであり、該グラフトポリマーにおける側鎖であることが好ましい。
【００４１】
付加重合性モノマー（ａ２）としては、例えば、スチレン、メチルスチレン、α−メチルスチレン、β−メチルスチレン、ｔ−ブチルスチレン、クロロスチレン、クロロメチルスチレン、メトキシスチレン、スチレンスルホン酸又はその塩等のスチレン類；（メタ）アクリル酸アルキル（炭素数１〜１８）、（メタ）アクリル酸ベンジル、（メタ）アクリル酸ジメチルアミノエチル等の（メタ）アクリル酸エステル；エチレン、プロピレン、ブタジエン等のオレフィン類；塩化ビニル等のハロビニル類；酢酸ビニル、プロピオン酸ビニル等のビニルエステル類；ビニルメチルエーテル等のビニルエーテル類；ビニリデンクロリド等のハロゲン化ビニリデン；Ｎ−ビニルピロリドン等のＮ−ビニル化合物等が挙げられ、これらは、単独で又は２種以上を組み合わせて用いてもよい。
これらの中でも、スチレン類及び（メタ）アクリル酸エステルが好ましく、芳香族基を有する付加重合性モノマーがより好ましい。
芳香族基を有する付加重合性モノマーとしては、スチレン、メチルスチレン、ベンジルメタクリレート及びベンジルアクリレートが好ましく、モノマーの原料価格、並びに、熱転写受像シートの離型性及び保存安定性の観点から、スチレンがより好ましい。
なお、本発明において、例えば、（メタ）アクリル酸とは、メタクリル酸及びアクリル酸の双方を示すものである。
【００４２】
芳香族基を有する付加重合性モノマーを由来とする構成単位の含有量は、熱転写受像シートの離型性、特に高画像濃度における離型性及び染着性の観点から、セグメント（Ａ２）の全構成単位に対して、好ましくは８５〜１００質量％、より好ましくは９０〜１００質量％、更に好ましくは９５〜１００質量％、より更に好ましくは実質的に１００質量％である。
【００４３】
［グラフトポリマーの製造方法］
上述のグラフトポリマーの製造方法としては、上述のアルコール成分とカルボン酸成分とを縮重合して、非芳香族性の炭素−炭素不飽和結合を有するポリエステル樹脂（ａ１）（以下、樹脂（ａ１）ともいう）を調製し、該ポリエステル樹脂（ａ１）の存在下、付加重合性モノマー（ａ２）を付加重合する方法が好ましい。
【００４４】
（ポリエステル樹脂（ａ１））
樹脂（ａ１）は、前記アルコール成分とカルボン酸成分とを縮重合して得られる、非芳香族性の炭素−炭素不飽和結合を有するポリエステル樹脂であり、前記ポリエステル樹脂からなるセグメント（Ａ１）を構成するのに好ましいものである。
なお、「非芳香族性の炭素−炭素不飽和結合」は、原料モノマーとして用いる、前述の不飽和脂肪族カルボン酸、不飽和脂環式カルボン酸及び不飽和脂肪族アルコールから選ばれる１種以上に由来するものである。これらのなかで、反応性の観点から、不飽和脂肪族カルボン酸及び不飽和脂環式カルボン酸が好ましく、不飽和脂肪族カルボン酸がより好ましい。
【００４５】
樹脂（ａ１）の原料成分であるアルコール成分として、前記アルコール成分を使用することができ、２，２−ビス（４−ヒドロキシフェニル）プロパンのアルキレンオキサイド付加物を用いることが好ましい。
また、樹脂（ａ１）は、非芳香族性の炭素−炭素不飽和結合を有するものであり、非芳香族性の炭素−炭素不飽和結合を有するアルコールを用いることができる。非芳香族性の炭素−炭素不飽和結合を有するアルコールとしては、アリルアルコール等の不飽和脂肪族アルコール等が挙げられる。
その他のアルコールとしては、前記セグメント（Ａ１）の場合と同様である。
これらのアルコールは、単独で又は２種以上を組み合わせて用いてもよい。
なお、これらのアルコール成分の好適な構造、及び含有量は、前述のセグメント（Ａ１）と同様である。
【００４６】
樹脂（ａ１）は、非芳香族性の炭素−炭素不飽和結合を有するものであり、ポリエステルの原料成分としてのカルボン酸成分として、非芳香族性の炭素−炭素不飽和結合を有するカルボン酸を用いることが好ましい。
非芳香族性の炭素−炭素不飽和結合を有するカルボン酸としては、前記セグメント（Ａ１）の場合と同様であり、好適な構造及び好適な含有量も同じであり、フマル酸がより好ましい。
カルボン酸成分中、非芳香族性の炭素−炭素不飽和結合を有するカルボン酸の含有量は、好ましくは５〜３０モル％、より好ましくは７〜２５モル％、更に好ましくは１０〜２０モル％である。
その他のカルボン酸としては、前記セグメント（Ａ１）の場合と同様であり、シクロヘキサンジカルボン酸、イソフタル酸が好ましく、イソフタル酸がより好ましい。カルボン酸は、単独で又は２種以上を組み合わせて用いてもよい。
なお、これらのカルボン酸成分の好適な構造、及び含有量は、前述のセグメント（Ａ１）と同様である。
【００４７】
ポリエステル樹脂（ａ１）は、例えば、前記アルコール成分とカルボン酸成分とを不活性ガス雰囲気中にて、必要に応じエステル化触媒を用いて、１８０〜２５０℃の温度で縮重合することにより製造することができる。当該製造において、非芳香族性の炭素−炭素不飽和結合を有するカルボン酸以外の原料モノマー及びエステル化触媒を加えて、不活性ガス雰囲気中にて、上記温度まで加熱した後、非芳香族性の炭素−炭素不飽和結合を有するカルボン酸及びラジカル重合禁止剤を加えて、反応させることが、目的の構造のグラフトポリマーを得る観点から好ましい。
熱転写受像シートの離型性の観点から、ポリエステルはシャープな分子量分布を有することが好ましく、エステル化触媒を用いて縮重合をすることが好ましい。
エステル化触媒としては、例えば、スズ触媒、チタン触媒、三酸化アンチモン、酢酸亜鉛、二酸化ゲルマニウム等の金属化合物等が挙げられる。これらの中でも、ポリエステルの合成におけるエステル化反応の反応効率の観点から、スズ触媒が好ましい。
スズ触媒としては、酸化ジブチルスズ、ジ（２−エチルヘキサン酸）スズ等が好ましい。
また、本発明においては、非芳香族性の炭素−炭素不飽和結合を有するカルボン酸を用いるため、ラジカル重合禁止剤を用いることが好ましい。ラジカル重合禁止剤としては、４−ｔ−ブチルカテコール等が好ましい。
【００４８】
樹脂（ａ１）の軟化点は、熱転写受像シートの染着性及び印画物の保存性を向上させる観点から、好ましくは８０〜１６５℃、より好ましくは９５〜１３５℃、更に好ましくは１００〜１２５℃である。
なお、本発明において、樹脂の軟化点は、実施例に記載の方法により測定された値である。
【００４９】
樹脂（ａ１）のガラス転移温度は、熱転写受像シートの離型性及び染着性、並びに印画物の保存性を向上させる観点から、好ましくは５５〜１００℃、より好ましくは６０〜９０℃、更に好ましくは６３〜８５℃、より更に好ましくは６５〜７８℃である。
【００５０】
樹脂（ａ１）の酸価は、熱転写受像シートの染着性の観点から、好ましくは１０〜４０ｍｇＫＯＨ／ｇ、より好ましくは１２〜３０ｍｇＫＯＨ／ｇ、更に好ましくは１５〜２７ｍｇＫＯＨ／ｇである。
【００５１】
なお、軟化点、ガラス転移温度、及び酸価はいずれも用いるモノマーの種類、配合比率、縮重合の温度、反応時間を適宜調節することにより、所望のものとなるように調整することができる。
【００５２】
樹脂（ａ１）の数平均分子量は、染料受容層に用いた場合の造膜性の観点から、好ましくは１，０００〜１０，０００、より好ましくは２，０００〜８，０００、更に好ましくは２，５００〜６，０００、より更に好ましくは３，０００〜４，０００である。
【００５３】
なお、本発明において、樹脂（ａ１）は、前記範囲内において、実質的にその特性を損なわない程度に変性されていてもよい。
本発明において、樹脂（ａ１）におけるポリエステル部分の含有量は、熱転写受像シートの染着性及び離型性の観点から、好ましくは５０〜１００質量％、より好ましくは７０〜１００質量％、更に好ましくは８５〜１００質量％、より更に好ましくは実質的に１００質量％である。
【００５４】
（付加重合性モノマー（ａ２））
本発明に用いられる付加重合性モノマー（ａ２）は、前記の付加重合系樹脂からなるセグメント（Ａ２）の原料モノマーとして記載したものと同じであり、芳香族基を有する付加重合性モノマーを用いることが好ましい。
芳香族基を有する付加重合性モノマーとしては、スチレン、ベンジルメタクリレート、ベンジルアクリレートが好ましく、モノマーの原料価格、並びに、熱転写受像シートの離型性及び保存安定性の観点から、スチレンがより好ましい。
芳香族基を有する付加重合性モノマーの含有量としては、熱転写受像シートの離型性、特に高画像濃度における離型性及び染着性の観点から、全付加重合性モノマー（ａ２）の総量に対して、好ましくは８５〜１００質量％、より好ましくは９０〜１００質量％、更に好ましくは９５〜１００質量％、より更に好ましくは実質的に１００質量％である。
【００５５】
（グラフトポリマーの製造）
上述のグラフトポリマーは、上記樹脂（ａ１）の存在下、上記付加重合性モノマー（ａ２）を重合する方法によって得ることができる。その重合方法に制限はなく、樹脂（ａ１）とモノマー（ａ２）とを直接混合して重合する方法、樹脂（ａ１）とモノマー（ａ２）とを有機溶媒に溶解して重合する方法等が挙げられる。
これらの中でも、本発明で用いるグラフトポリマーであるポリエステル系樹脂は、下記工程（１）及び（２）を有する方法によって得ることが好ましい。
工程（１）：非芳香族性の炭素−炭素不飽和結合を有するポリエステル樹脂（ａ１）を水性媒体と混合して、ポリエステル樹脂（ａ１）の水性分散液を得る工程
工程（２）：工程（１）で得られたポリエステル樹脂（ａ１）の水性分散液に、付加重合性モノマー（ａ２）を添加し、重合して、グラフトポリマーであるポリエステル系樹脂の水性分散液を得る工程
【００５６】
＜工程（１）＞
工程（１）は、ポリエステル樹脂（ａ１）を水性媒体と混合して、ポリエステル樹脂（ａ１）の水性分散液を得る工程である。
ポリエステル樹脂（ａ１）を分散させる水性媒体とは、水を主成分とするもの、すなわち、水の含有量が５０質量％以上の媒体である。水性媒体中の水の含有量は、環境安全性の観点から、全水性媒体の総量に対して、好ましくは８０〜１００質量％、より好ましくは９０〜１００質量％、更に好ましくは実質的に１００質量％である。
水以外の成分としては、メタノール、エタノール、イソプロパノール、ブタノール等のアルコール系溶媒；アセトン、メチルエチルケトン、ジエチルケトン、ジプロピルケトン、メチルイソブチルケトン、メチルイソプロピルケトン等のケトン系溶媒；テトラヒドロフラン等のエーテル系溶媒等の、水に溶解する有機溶媒が挙げられる。
【００５７】
水性媒体中にポリエステル樹脂（ａ１）を分散させる方法としては、前記ポリエステル樹脂（ａ１）をケトン系溶媒に溶解させ、後述する中和剤を加えてポリエステル樹脂（ａ１）のカルボキシル基をイオン化し、次いで水を加えて水相に転相する方法、好ましくは水を加えた後にケトン系溶媒を留去して水相に転相する方法が挙げられる。
より具体的には、例えば、まず、撹拌機、還流冷却管、温度計、滴下ロート及び窒素ガス導入管を備えた反応器を準備し、有機溶媒に溶解したポリエステル樹脂（ａ１）に、中和剤等を加え、カルボキシ基をイオン化する。ただし、すでにイオン化されている場合は不要である。次いで、水を加えて水相に転相するが、水を加えた後に有機溶媒を留去して水相に転相することが好ましい。
ポリエステル樹脂（ａ１）の有機溶媒への溶解操作、及びその後の中和剤の添加は、使用する有機溶媒の沸点以下の温度で行うことが好ましい。また、使用する水としては、例えば脱イオン水等が挙げられる。
【００５８】
有機溶媒としては、ケトン系溶媒等の前述のものを用いることができるが、ポリエステル樹脂（ａ１）の溶解性及び溶媒の留去の容易性の観点から、ケトン系溶媒が好ましく、メチルエチルケトンがより好ましい。
【００５９】
また、中和剤としては、例えば、アンモニア水、水酸化ナトリウム等のアルカリ水溶液、アリルアミン、イソプロピルアミン、ジイソプロピルアミン、エチルアミン、ジエチルアミン、トリエチルアミン、２−エチルヘキシルアミン、トリ−ｎ−オクチルアミン、ｔ−ブチルアミン、ｓｅｃ−ブチルアミン、プロピルアミン、メチルアミノプロピルアミン、ジメチルアミノプロピルアミン、ｎ−プロパノールアミン、ブタノールアミン、５−アミノ−４−オクタノール、モノエタノールアミン、Ｎ，Ｎ−ジメチルエタノールアミン、イソプロパノールアミン、ネオペンタノールアミン、ジグリコールアミン、エチレンジアミン、ピペラジン等のアミン類等が挙げられ、これらは単独で又は２種以上を組み合わせて用いてもよい。これらの中でも、熱転写受像シートの吸湿性を抑制できるとの観点から、アンモニア水が好ましい。
中和剤の使用量は、少なくともポリエステル樹脂（ａ１）の酸価を中和できる量であればよい。
【００６０】
以上のようにして得られたポリエステル樹脂（ａ１）の水性分散液中の樹脂粒子の体積中位粒径（Ｄ50）は、樹脂粒子の分散安定性の観点から、好ましくは５０〜５００ｎｍ、より好ましくは７０〜２００ｎｍ、更に好ましくは８０〜１４０ｎｍ、より更に好ましくは９０〜１２０ｎｍである。
なお、本発明において「体積中位粒径（Ｄ50）」とは、体積分率で計算した累積体積頻度が粒径の小さい方から計算して５０％になる粒径を意味する。その測定方法は実施例に記載の通りである。
【００６１】
また、ポリエステル樹脂（ａ１）の水性分散液の固形分濃度は、樹脂粒子の分散安定性及び生産性の観点から、好ましくは２０〜６０質量％、より好ましくは２５〜５０質量％、更に好ましくは３０〜４５質量％である。
【００６２】
ポリエステル樹脂（ａ１）の水性分散液の２５℃におけるｐＨは、水性分散液の保存安定性の観点から、好ましくは５．０〜９．０、より好ましくは５．５〜８．０、更に好ましくは６．０〜７．０である。
【００６３】
＜工程（２）＞
工程（２）は、工程（１）で得られたポリエステル樹脂（ａ１）の水性分散液に、付加重合性モノマー（ａ２）を添加し、重合して、グラフトポリマーであるポリエステル系樹脂の水性分散液（以下、「水性分散液（Ａ）」ともいう）を得る工程である。
【００６４】
まず、付加重合性モノマー（ａ２）をポリエステル樹脂（ａ１）の水性分散液に添加する。ポリエステル樹脂（ａ１）と付加重合性モノマー（ａ２）との質量比［ポリエステル樹脂（ａ１）／付加重合性モノマー（ａ２）］は、熱転写受像シートの染着性及び離型性向上の観点から、好ましくは６０／４０〜９０／１０、より好ましくは７０／３０〜８７／１３、更に好ましくは７５／２５〜８５／１５である。
なお、ポリエステル樹脂（ａ１）と付加重合性モノマー（ａ２）との混合の際、撹拌の効率の点から、水等を更に加えてもよい。
【００６５】
次に、ポリエステル樹脂（ａ１）の存在下、付加重合性モノマー（ａ２）を重合する。
重合には、任意のラジカル重合開始剤、架橋剤等を必要に応じて添加することが好ましい。ラジカル重合開始剤としては、水溶性のラジカル重合開始剤を用いることが好ましく、過硫酸塩を用いることがより好ましい。
ポリエステル樹脂（ａ１）と付加重合性モノマー（ａ２）とを含有する混合液を加熱することで重合反応を進行させることができる。重合温度は、用いられる重合開始剤の種類にもよるが、例えば、過硫酸ナトリウムを用いる場合には、重合反応を効率的に行う観点から、好ましくは６０〜１００℃、より好ましくは７０〜９０℃である。
【００６６】
以上のようにして得られた水性分散液（Ａ）中のグラフトポリマーのガラス転移温度は、上述のとおり、熱転写受像シートに用いた場合の印画物の保存性及び染着性の観点から、７０〜１００℃、好ましくは７０〜９０℃であるが、より染着性を向上させる観点から、より好ましくは７０〜８５℃、更に好ましくは７０〜８０℃であり、より印字物の保存性を向上させる観点から、より好ましくは８５〜１００℃である。
【００６７】
水性分散液（Ａ）の固形分濃度は、樹脂粒子の分散安定性及び生産性の観点から、好ましくは２０〜５０質量％、より好ましくは２５〜４５質量％、更に好ましくは３０〜４０質量％である。
また、水性分散液（Ａ）の２５℃におけるｐＨは、水性分散液（Ａ）の保存安定性の観点から、好ましくは５〜１０、より好ましくは５．５〜９、更に好ましくは６．０〜８である。
【００６８】
水性分散液（Ａ）中の樹脂粒子の体積中位粒径（Ｄ50）は、水性分散液（Ａ）の分散安定性及び熱転写受像シートを得る際の造膜性の観点から、好ましくは５０〜５００ｎｍ、より好ましくは７０〜２００ｎｍ、更に好ましくは８０〜１４０ｎｍ、より更に好ましくは９０〜１２０ｎｍである。
【００６９】
［染料受容層形成用水性分散液の製造方法］
本発明の染料受容層形成用水性分散液の製造方法は、下記工程（３）を有することが好ましく、更に上述の工程（１）及び（２）を有することがより好ましい。
工程（３）：ガラス転移温度が７０〜１００℃であるポリエステル系樹脂の水性分散液に、融点が６０〜８０℃であるエステル系ワックスの水性分散液を添加して染料受容層形成用水性分散液を調製する工程
【００７０】
（ポリエステル系樹脂の水性分散液）
本工程に用いられるポリエステル系樹脂の水性分散液は、前記ポリエステル系樹脂を水性媒体に分散したものであれば、制限はないが、なかでも前記グラフトポリマーを水性媒体に分散したものが好ましく、前記グラフトポリマーの製造の工程（１）及び（２）によって得られた水性分散液（Ａ）がより好ましい。
【００７１】
（エステル系ワックスの水性分散液）
本工程に用いられるエステル系ワックスの水性分散液は、前記エステル系ワックスを水性媒体に分散したものであれば、制限はないが、凝集を防ぐ観点から、界面活性剤を含有することが好ましい。
界面活性剤は、ドデシルベンゼンスルホン酸ナトリウム等のアニオン性界面活性剤が好ましい。
界面活性剤を使用する場合の界面活性剤の含有量は、エステル系ワックスの水性分散液の分散安定性の観点から、ワックス成分１００質量部に対して、好ましくは０．０１〜１０質量部、より好ましくは０．１〜５質量部である。
【００７２】
エステル系ワックスの水性分散液は、エステル系ワックスと水性媒体とを、界面活性剤の存在下、エステル系ワックスの融点以上の温度で、分散機を用いて分散することによって得ることが好ましい。用いる分散機としては、ホモジナイザー、超音波分散機等が好ましい。本工程で用いる水性媒体は、前記グラフトポリマーの製造で用いられるものが好ましく用いられる。
【００７３】
エステル系ワックスの水性分散液中のエステル系ワックスの体積中位粒径（Ｄ50）は、形成する染料受容層中においてエステル系ワックスを均一に分散させる観点から、好ましくは１００〜１０００ｎｍ、より好ましくは１２０〜７００ｎｍ、更に好ましくは１４０〜５００ｎｍ、より更に好ましくは１６０〜３００ｎｍである。
エステル系ワックス水性分散液の固形分濃度は、エステル系ワックスの水性分散液の分散安定性の観点から、好ましくは２０〜５０質量％、より好ましくは２５〜４５質量％、更に好ましくは３０〜４０質量％である。
【００７４】
エステル系ワックスの水性分散液は、市販の水性分散液を用いてもよい。市販の好ましいエステル系ワックスの水性分散液としては、Ｑ−６８１（中京油脂社製、エステル系、融点７３．３℃）が挙げられる。なお、市販の水性分散液に、脱イオン水を添加して、所望の固形分濃度となるように調製してもよい。
【００７５】
また、本発明の染料受容層形成用水性分散液には、熱転写受像シートの離型性を向上させる観点から、離型剤を含有することが好ましい。
離形剤としては、ポリエーテル変性シリコーンが好ましい。
染料受容層形成用水性分散液中の離型剤の含有量は、熱転写受像シートの離型性の向上、及びにじみの抑制の観点から、染料受容層形成用水性分散液中に含まれるポリエステル系樹脂１００質量部に対して、好ましくは１〜１６質量部、より好ましくは２．５〜１４質量部、更に好ましくは５〜１２質量部である。
【００７６】
また、本発明の染料受容層形成用水性分散液には、造膜剤を含有してもよい。造膜剤としては、ブチルカルビトールアセテート、ジエチルカルビトール、ゼラチン等が挙げられ、染料受容層の強度及び離型性の観点から、ゼラチンが好ましい。
造膜剤を含有する場合、染料受容層形成用水性分散液中の造膜剤の含有量は、染料受容層形成用水性分散液中に含まれるポリエステル系樹脂１００質量部に対して、好ましくは０．１〜１０質量部、より好ましくは０．５〜８質量部、更に好ましくは１〜６質量部である。
【００７７】
本発明の染料受容層形成用水性分散液は、染料受容層の白色度を向上させて転写画像の鮮明度を高める観点から、酸化チタン等の顔料や充填剤を含有することができ、更に必要に応じて、例えば、触媒、硬化剤等の他の添加剤を含有することもできる。
また、本発明の染料受容層形成用水性分散液には、本発明の効果を損なわない範囲で、ポリエステル系樹脂以外の塩化ビニル系重合体等の他の樹脂を含むことができるが、樹脂としては、ポリエステル系樹脂のみを含むことが好ましい。なお、他の樹脂を含む場合、樹脂の製造過程で、ポリエステル系樹脂と共に有機溶媒に溶解させることにより染料受容層形成用水性分散液に含有させてもよい。
【００７８】
〔熱転写受像シート〕
本発明の熱転写受像シートは、基材上に、融点が６０〜８０であるエステル系ワックス、及びガラス転移温度が７０〜１００℃であるポリエステル系樹脂を含有する染料受容層を有する。なお、本発明の熱転写受像シートは、基材上に上記染料受容層を有するものであり、当該基材と染料受容層との間に、別の層を有していてもよい。
本発明の熱転写シートは、染着性向上の観点から、上記基材と上記染料受容層との間に断熱層を有することが好ましい。
また、上記染料受容層は、上述の本発明の染料受容層形成用水性分散液より形成されたものであることが好ましい。
【００７９】
染料受容層に含有するエステル系ワックス、及びポリエステル系樹脂は上述の通りである。
染料受容層中の上述のポリエステル系樹脂の含有量は、当該染料受容層に含まれる全樹脂成分に対して、好ましくは９０〜１００質量％、より好ましくは９５〜１００質量％、更に好ましくは実質的に１００質量％である
また、染料受容層には、上述の離形剤を含有することが好ましく、上述の造膜剤、顔料、充填剤、触媒、硬化剤、ポリエステル系以外の樹脂等を含有していてもよい。
染料受容層の厚さは、特に制限はないが、画質及び生産性向上の観点から、好ましくは１〜５０μｍ、より好ましくは３〜１５μｍである。
また、乾燥後の染料受容層１ｍ2当たりの固形分量としては、上記と同様の観点から、好ましくは１〜１０ｇ／ｍ2、より好ましくは２〜５ｇ／ｍ2である。
【００８０】
［基材］
基材としては、例えば、合成紙（ポリオレフィン系、ポリスチレン系等）、上質紙、アート紙、コート紙、キャストコート紙、壁紙、裏打用紙、合成樹脂又はエマルジョン含浸紙、合成ゴムラテックス含浸紙、合成樹脂内添紙、板紙等、セルロース繊維紙、ポリオレフィン、ポリ塩化ビニル、ポリエチレンテレフタレート、ポリスチレン、ポリメタクリレート、ポリカーボネート等の各種の樹脂のフィルム又はシート等が使用でき、また、これらの樹脂に白色顔料や充填剤を加えて成膜した白色不透明フィルムあるいは発泡させた発泡シート等も使用できる。
なお、これらの基材は、単独で又は上述の基材を組み合わせた積層体としても使用できる。
【００８１】
基材の厚みは、特に制限はないが、好ましくは１０〜３００μｍである。
また、これらの基材の表面には、染料受容層や断熱層との密着力を向上させる観点から、プライマー処理やコロナ放電処理を施すことが好ましい。
【００８２】
［断熱層］
本発明の熱転写シートは、クッション性及び断熱性を向上させて、染着性を向上させる観点から、上記基材と上記染料受容層との間に断熱層を有することが好ましい。
断熱層の厚みは、クッション性、断熱性の観点から、好ましくは１０〜１００μｍ、より好ましくは２０〜５０μｍである。
また、乾燥後の断熱層１ｍ2当たりの固形分量としては、上記と同様の観点から、好ましくは７〜７０ｇ／ｍ2、より好ましくは１０〜５０ｇ／ｍ2ある。
断熱層には、水溶性高分子及び中空粒子を含有することが好ましい。
【００８３】
＜水溶性高分子＞
水溶性高分子は、中空粒子を固定するバインダーとして用いられるものであり、例えば、ゼラチン、ポリビニルアルコール、ポリビニルピロリドン等が挙げられる。これらの中でも、１０〜４０℃の室温付近に水溶液のゲル化温度を有するという熱特性の観点から、ゼラチンが好ましい。
水溶性高分子の粘度としては、受像シートの離型性及び造膜性の観点から、ＪＩＳ  Ｋ６５０３−２００１で測定した粘度（６０℃）が、好ましくは２．５〜６．０ｍＰａ・ｓ、より好ましくは３．０〜５．５ｍＰａ・ｓである。
断熱層における水溶性高分子の含有量は、当該断熱層全体の質量に対して、好ましくは１〜７５質量％、より好ましくは１〜５０質量％である。
【００８４】
＜中空粒子＞
断熱層に含有される中空粒子としては、少なくとも一部に空孔を有するポリマー粒子であれば、特に制限はない。
中空粒子を構成する材料としては、特に制限はないが、熱転写受像シートの染着性、及び熱転写受像シートにおける断熱層と染料受容層との密着性の観点から、スチレン−アクリル共重合体、塩化ビニリデン−アクリルニトリル共重合体が好ましく、スチレン−アクリル共重合体がより好ましい。
【００８５】
中空粒子の形状としては、特に限定されず、球状はもちろん球状以外のいかなる形状のものであってもよいが、熱転写受像シートにおける断熱層と染料受容層との密着性の観点から、実質球状のものが好ましい。
なお、本発明において「球状」とは、粒子投影像における粒子の長径と短径の比〔長径／短径〕が１．０〜１．５のものを意味し、１．０〜１．２であるものが好ましい。
【００８６】
また、中空粒子の体積中位粒径（Ｄ50）は、熱転写受像シートにおける断熱層と染料受容層との密着性の観点から、好ましくは０．１〜５μｍ、より好ましくは０．３〜３μｍ、更に好ましくは０．３５〜１μｍである。
なお、本発明において、中空粒子の体積中位粒径（Ｄ50）の値は、電界放射型走査電子顕微鏡（株式会社日立製作所製、商品名：Ｓ−４８００型）により測定した値である。
【００８７】
中空粒子の固形分濃度としては、好ましくは１０〜４０質量％、より好ましくは１５〜３５質量％である。
また、中空粒子の中空率は、好ましくは４０〜６０％、より好ましくは４５〜５５％である。
【００８８】
中空粒子のメチルエチルケトン不溶分は、熱転写受像シートの染着性、及び受像シートにおける中間層と染料受容層との密着性の観点から、好ましくは７０質量％以下、より好ましくは１０〜７０質量％、更に好ましくは３０〜７０質量％である。
本発明において、「中空粒子のメチルエチルケトン不溶分」とは、２５℃のメチルエチルケトン９５質量部に対して、中空粒子２．０質量部を溶解させた場合の中空粒子が有する不溶な中空粒子成分の質量割合で定義されるものである。
【００８９】
本発明において、中空粒子は、水性媒体中の分散液として使用することが好ましく、好ましく使用できる市販の中空粒子として、例えば、日本ゼオン株式会社製の「Ｎｉｐｏｌ  ＭＨ８１０１」、ロームアンドハースジャパン株式会社製「ＨＰ−１０５５」、ＪＳＲ株式会社製の「ＳＸ８７８２（Ｄ）」等が挙げられる（いずれも商品名）。
【００９０】
断熱層における中空粒子と水溶性高分子との質量比〔中空粒子／水溶性高分子〕は、熱転写受像シートの染着性、及び熱転写受像シートにおける断熱層と染料受容層との密着性の観点から、好ましくは３０／７０〜９０／１０、より好ましくは４０／６０〜８０／２０、更に好ましくは５０／５０〜７５／２５である。
【００９１】
なお、断熱層には、断熱層の白色度を向上させて転写画像の鮮明度を高める観点から、酸化チタン、酸化亜鉛、カオリンクレー、炭酸カルシウム、微粉末シリカ等の顔料や充填剤を含有することができる。
これらの顔料や充填剤を含有する場合の含有量は、熱転写受像シートの白色度を向上させる観点から、断熱層中の水溶性高分子１００質量部に対して、好ましくは０．１〜２０質量部、より好ましくは０．１〜１０質量部である。
また、断熱層には、更に必要に応じて、グリコールエーテル類等の造膜助剤、離型剤、硬化剤、触媒等の添加剤を含有することもできる。
【００９２】
［熱転写受像シートの製造方法］
本発明の熱転写受像シートは、上述の工程（３）により得られた染料受容層形成用水性分散液を用いて、染料受容層を形成することによって得られる。
本発明の熱転写受像シートの製造方法としては、下記の工程（４）及び（５）を有することが好ましい。
工程（４）：融点が６０〜８０℃であるエステル系ワックス、及びガラス転移温度が７０〜１００℃であるポリエステル系樹脂を含有する染料受容層形成用水性分散液を用いて基材上に塗布膜を形成する工程
工程（５）：工程（４）で形成した塗布膜を４０〜１１０℃で１〜１０分間乾燥し、染料受容層を形成する工程
【００９３】
＜工程（４）＞
工程（４）は、融点が６０〜８０℃であるエステル系ワックス、及びガラス転移温度が７０〜１００℃であるポリエステル系樹脂を含有する染料受容層形成用水性分散液を用いて基材上に塗布膜を形成する工程である。
本工程で用いる染料受容層形成用水性分散液としては、上述の工程（３）で得られた水性分散液を用いることが好ましい。
【００９４】
本工程において、染料受容層形成用水性分散液を、例えば、グラビア印刷法、スクリーン印刷法、グラビア版を用いたリバースロールコーティング法等により基材上に塗布することで塗布膜を形成することができる。
【００９５】
なお、基材と染料受容層との間に断熱層を有する熱転写受像シートとする場合は、基材の一方の面上に断熱層用塗工液を塗布し乾燥させて断熱層を形成させた後、染料受容層形成用水性分散液を、基材上の断熱層の面上に塗布することが好ましい。
【００９６】
断熱層を形成するための断熱層用塗工液は、上述の水溶性高分子及び中空粒子を含有することが好ましく、必要に応じて上述の各種添加剤を含有してもよく、これらの添加剤を有機溶媒や水に分散あるいは溶解して調製することができる。
そして、調製した上記断熱層用塗工液を、例えば、グラビア印刷法、スクリーン印刷法、グラビア版を用いたリバースロールコーティング法等により、基材上に塗布し乾燥して断熱層を形成することができる。この際の乾燥条件としては、２０〜５０℃で１〜１０分乾燥させることが好ましい。
【００９７】
＜工程（５）＞
工程（５）は、工程（４）で形成した塗布膜を４０〜１１０℃で１〜１０分間乾燥し、染料受容層を形成する工程である。
乾燥する温度は、造膜性を向上させ、ひび割れのない表面を有する染料受容層を形成する観点から、好ましくは４０〜１１０℃、より好ましくは４２〜８０℃、更に好ましくは４５〜６０℃である。
また、乾燥する時間は、上記と同様の観点から、好ましくは１〜１０分間、より好ましくは１．５〜７．５分間、更に好ましくは１．８〜５分間である。
【００９８】
［転写シート］
本発明の熱転写受像シートを使用して熱転写を行う際に使用する転写シート（インクリボン）は、通常、紙やポリエステルフイルム上に昇華性染料を含む染料層、及び染料を受像して得られた画像上に転写される保護層等からなるラミネート層を設けたものであり、任意の転写シートをいずれも使用することができる。
本発明の熱転写受像シートに好適な昇華性染料としては、例えば、イエロー染料では、ピリドンアゾ系、ジシアノスチリル系、キノフタロン系、メロシアニン系染料等；マゼンタ染料では、ベンゼンアゾ系、ピラゾロンアゾメチン系、イソチアゾール系、ピラゾロトリアゾール系染料等；シアン染料では、アントラキノン系、シアノメチレン系、インドフェノール系、インドナフトール系染料等が挙げられる。
【００９９】
熱転写時の熱エネルギーの付与手段としては、任意の付与手段がいずれも使用でき、例えば、サーマルプリンター等の記録装置によって、記録時間をコントロールすることにより、５〜１００ｍＪ／ｍｍ2程度の熱エネルギーを付与することによって行うことができる。
【０１００】
上述した実施形態に関し、本発明は、下記［１］に記載の染料受容層形成用水性分散液を開示する。
［１］熱転写受像シートが有する染料受容層の形成材料となる水性分散液であって、融点が６０〜８０℃、好ましくは６０〜７７℃、より好ましくは６０〜７５℃、更に好ましくは６５〜７５℃であるエステル系ワックス、及びガラス転移温度が７０〜１００℃、好ましくは７０〜９０℃であるポリエステル系樹脂を含有する、染料受容層形成用水性分散液。
【０１０１】
本発明は、さらに下記〔２〕〜〔１７〕に記載の染料受容層形成用水性分散液であることが好ましい。
〔２〕前記エステル系ワックスの含有量が、前記ポリエステル系樹脂１００質量部に対して、１〜３０質量部、好ましくは２．５〜２０質量部、より好ましくは３．５〜１５質量部、更に好ましくは８〜１２質量部である、上記〔１〕に記載の染料受容層形成用水性分散液。
〔３〕前記エステル系ワックスが、アルコールとカルボン酸の縮合物である、上記〔１〕又は〔２〕に記載の染料受容層形成用水性分散液。
〔４〕前記エステル系ワックスを構成する前記アルコール及び前記カルボン酸の少なくともいずれかが炭素数６〜３４のアルキル基を有する化合物である、上記〔３〕に記載の染料受容層形成用水性分散液。
〔５〕前記エステル系ワックスが、一官能のアルコールとモノカルボン酸の縮合物である、上記〔１〕〜〔４〕のいずれかに記載の染料受容層形成用水性分散液。
【０１０２】
〔６〕前記ポリエステル系樹脂のガラス転移温度が、７０〜８５℃、好ましくは７０〜８０℃である、上記〔１〕〜〔５〕のいずれかに記載の染料受容層形成用水性分散液。
〔７〕前記ポリエステル系樹脂のガラス転移温度が、８５〜１００℃である、上記〔１〕〜〔５〕のいずれかに記載の染料受容層形成用水性分散液。
〔８〕前記染料受容層形成用水性分散液中のポリエステル系樹脂の含有量が、当該染料受容層形成用水性分散液に含まれる全樹脂成分に対して、９０〜１００質量％、好ましくは９５〜１００質量％、より好ましくは実質的に１００質量％である、上記〔１〕〜〔７〕のいずれかに記載の染料受容層形成用水性分散液。
【０１０３】
〔９〕前記ポリエステル系樹脂が、ポリエステルからなるセグメント（Ａ１）及び付加重合系樹脂からなるセグメント（Ａ２）から構成されるグラフトポリマーを含む、上記〔１〕〜〔８〕のいずれかに記載の染料受容層形成用水性分散液。
〔１０〕前記グラフトポリマーを構成するセグメント（Ａ１）とセグメント（Ａ２）との質量比［セグメント（Ａ１）／セグメント（Ａ２）］が、６０／４０〜９０／１０、好ましくは７０／３０〜８７／１３、より好ましくは７５／２５〜８５／１５である、上記〔９〕に記載の染料受容層形成用水性分散液。
〔１１〕前記グラフトポリマーが、セグメント（Ａ１）が主鎖であり、セグメント（Ａ２）が側鎖であるグラフトポリマーである、上記〔９〕又は〔１０〕に記載の染料受容層形成用水性分散液。
〔１２〕前記セグメント（Ａ２）と、前記のセグメント（Ａ１）の原料モノマーである不飽和脂肪族カルボン酸、及び不飽和脂環式カルボン酸の合計量の質量比［セグメント（Ａ２）／セグメント（Ａ１）の不飽和基を有する前記成分の合計］が、１／１〜１５／１、好ましくは２／１〜１２／１、より好ましくは５／１〜１０／１である、上記〔９〕〜〔１１〕のいずれかに記載の染料受容層形成用水性分散液。
〔１３〕セグメント（Ａ１）が、ビスフェノールＡのアルキレンオキサイド付加物を３０〜１００モル％、好ましくは４５〜１００モル％、より好ましくは６５〜１００モル％含むアルコール成分とカルボン酸成分とを縮重合して得られるポリエステルからなる、上記〔９〕〜〔１２〕のいずれかに記載の染料受容層形成用水性分散液。
〔１４〕セグメント（Ａ１）の構成単位の由来する原料モノマーであるアルコール成分が、ビスフェノールＡのアルキレンオキサイド付加物及び水添ビスフェノールＡを含有し、ビスフェノールＡのアルキレンオキサイド付加物及び水添ビスフェノールＡの合計含有量が、全アルコール成分に対して、７０〜１００モル％、好ましくは８０〜１００モル％、より好ましくは９０〜１００モル％、更に好ましくは実質的に１００モル％である、上記〔９〕〜〔１３〕のいずれかに記載の染料受容層形成用水性分散液。
〔１５〕セグメント（Ａ１）の構成単位の由来する原料モノマーであるアルコール成分が、ビスフェノールＡのアルキレンオキサイド付加物及び水添ビスフェノールＡを含有し、水添ビスフェノールＡ及びビスフェノールＡのアルキレンオキサイド付加物との質量比〔水添ビスフェノールＡ／ビスフェノールＡのアルキレンオキサイド付加物〕が、１０／９０〜７０／３０、好ましくは１５／８５〜６０／４０、より好ましくは２０／８０〜５０／５０、更に好ましくは２０／８０〜３０／７０である、上記〔９〕〜〔１４〕のいずれかに記載の染料受容層形成用水性分散液。
〔１６〕セグメント（Ａ１）の構成単位の由来する原料モノマーであるカルボン酸成分が、不飽和脂肪族カルボン酸及び／又は不飽和脂環式カルボン酸を含有し、当該不飽和脂肪族カルボン酸及び／又は不飽和脂環式カルボン酸の含有量が、全カルボン酸成分に対して、５〜３０モル％、好ましくは７〜２５モル％、より好ましくは１０〜２０モル％である、上記〔９〕〜〔１５〕のいずれかに記載の染料受容層形成用水性分散液。
〔１７〕前記セグメント（Ａ２）が、芳香族基を有する付加重合性モノマー、好ましくはスチレンを由来とする構成単位を含み、当該芳香族基を有する付加重合性モノマーを由来とする構成単位の含有量が、セグメント（Ａ２）の全構成単位に対して、８５〜１００質量％、好ましくは９０〜１００質量％、より好ましくは９５〜１００質量％、更に好ましくは実質的に１００質量％である、上記［１］〜［１６］のいずれかに記載の熱転写受像シート用樹脂。
【０１０４】
また、本発明は、さらに下記〔１８〕に記載の染料受容層形成用水性分散液の製造方法を開示する。
〔１８〕熱転写受像シートが有する染料受容層の形成材料となる水性分散液の製造方法であって、下記工程（３）を有する、染料受容層形成用水性分散液の製造方法。
工程（３）：ガラス転移温度が７０〜１００℃、好ましくは７０〜９０℃であるポリエステル系樹脂の水性分散液に、融点が６０〜８０℃、好ましくは６０〜７７℃、より好ましくは６０〜７５℃、更に好ましくは６５〜７５℃であるエステル系ワックスの水性分散液を添加して染料受容層形成用水性分散液を調製する工程
【０１０５】
本発明は、さらに下記〔１９〕〜〔２７〕に記載の染料受容層形成用水性分散液の製造方法であることが好ましい。
〔１９〕前記ポリエステル系樹脂のガラス転移温度が、７０〜８５℃、好ましくは７０〜８０℃である、上記〔１８〕に記載の染料受容層形成用水性分散液の製造方法。
〔２０〕前記ポリエステル系樹脂のガラス転移温度が、８５〜１００℃である、上記〔１８〕に記載の染料受容層形成用水性分散液の製造方法。
〔２１〕前記エステル系ワックスの水性分散液が、更にアニオン性界面活性剤を含有する、上記〔１８〕〜〔２０〕のいずれかに記載の染料受容層形成用水性分散液の製造方法。
【０１０６】
〔２２〕下記工程（１）及び（２）を有する、上記〔１８〕〜〔２１〕のいずれかに記載の染料受容層形成用水性分散液の製造方法。
工程（１）：非芳香族性の炭素−炭素不飽和結合を有するポリエステル樹脂（ａ１）を水性媒体と混合して、ポリエステル樹脂（ａ１）の水性分散液を得る工程
工程（２）：工程（１）で得られたポリエステル樹脂（ａ１）の水性分散液に、付加重合性モノマー（ａ２）を添加し、重合して、グラフトポリマーである前記ポリエステル系樹脂の水性分散液を得る工程
〔２３〕ポリエステル樹脂（ａ１）を、非芳香族性の炭素−炭素不飽和結合を有するカルボン酸以外の原料モノマー及びエステル化触媒を加えて、不活性ガス雰囲気中にて、１８０〜２５０℃まで加熱した後、非芳香族性の炭素−炭素不飽和結合を有するカルボン酸及びラジカル重合禁止剤を加えて、反応させて得る、上記〔２２〕に記載の染料受容層形成用水性分散液の製造方法。
〔２４〕ポリエステル樹脂（ａ１）の軟化点が、８０〜１６５℃、好ましくは９５〜１３５℃、より好ましくは１００〜１２５℃である、上記〔２２〕又は〔２３〕に記載の染料受容層形成用水性分散液の製造方法。
〔２５〕ポリエステル樹脂（ａ１）のガラス転移温度が、５５〜１００℃、好ましくは６０〜９０℃、より好ましくは６３〜８５℃、更に好ましくは６５〜７８℃である、上記〔２２〕〜〔２４〕のいずれかに記載の染料受容層形成用水性分散液の製造方法。
〔２６〕ポリエステル樹脂（ａ１）の酸価が、１０〜４０ｍｇＫＯＨ／ｇ、好ましくは１２〜３０ｍｇＫＯＨ／ｇ、より好ましくは１５〜２７ｍｇＫＯＨ／ｇである、上記〔２２〕〜〔２５〕のいずれかに記載の染料受容層形成用水性分散液の製造方法。
〔２７〕ポリエステル樹脂（ａ１）と付加重合性モノマー（ａ２）との質量比［ポリエステル樹脂（ａ１）／付加重合性モノマー（ａ２）］が、６０／４０〜９０／１０、好ましくは７０／３０〜８７／１３、より好ましくは７５／２５〜８５／１５である、上記〔２２〕〜〔２６〕のいずれかに記載の染料受容層形成用水性分散液の製造方法。
【０１０７】
また、本発明は、さらに下記〔２８〕に記載の熱転写受像シートを開示する。
〔２８〕基材上に、融点が６０〜８０℃、好ましくは６０〜７７℃、より好ましくは６０〜７５℃、更に好ましくは６５〜７５℃であるエステル系ワックス、及びガラス転移温度が７０〜１００℃、好ましくは７０〜９０℃であるポリエステル系樹脂を含有する染料受容層を有する、熱転写受像シート。
【０１０８】
本発明は、さらに下記〔２９〕〜〔３１〕に記載の熱転写受像シートであることが好ましい。
〔２９〕前記基材と前記染料受容層との間に断熱層を有する、上記〔２８〕に記載の熱転写受像シート。
〔３０〕前記断熱層が、水溶性高分子及び中空粒子を含有する、上記〔２９〕に記載の熱転写受像シート。
〔３１〕前記染料受容層が、上記〔１〕〜〔１７〕のいずれかに記載の染料受容層形成用水性分散液より形成されたものである、上記〔２８〕〜〔３０〕のいずれかに記載の熱転写受像シート。
【０１０９】
また、本発明は、さらに下記〔３２〕に記載の熱転写受像シートの製造方法を開示する。
〔３２〕下記工程（４）及び（５）を有する、熱転写受像シートの製造方法。
工程（４）：融点が６０〜８０℃、好ましくは６０〜７７℃、より好ましくは６０〜７５℃、更に好ましくは６５〜７５℃であるエステル系ワックス、及びガラス転移温度が７０〜１００℃、好ましくは７０〜９０℃であるポリエステル系樹脂を含有する染料受容層形成用水性分散液を用いて基材上に塗布膜を形性する工程
工程（５）：工程（４）で形成した塗布膜を４０〜１１０℃、好ましくは４２〜８０℃、より好ましくは４５〜６０℃で１〜１０分間、好ましくは１．５〜７．５分間、より好ましくは１．８〜５分間乾燥し、染料受容層を形成する工程
【０１１０】
本発明は、さらに下記〔３３〕〜〔３４〕に記載の熱転写受像シートの製造方法であることが好ましい。
〔３３〕前記染料受容層形成用水性分散液が、上記〔１８〕〜〔２７〕のいずれかに記載の製造方法により製造されたものである、上記〔３２〕又は〔３３〕に記載の熱転写受像シートの製造方法。
〔３４〕前記染料受容層形成用水性分散液が、上記〔１〕〜〔１７〕のいずれかに記載の染料受容層形成用水性分散液である、上記〔３２〕又は〔３３〕に記載の熱転写受像シートの製造方法。
【実施例】
【０１１１】
以下に示す各物性の測定方法は、下記のとおりである。
［樹脂の軟化点］
フローテスター（株式会社島津製作所製、商品名：ＣＦＴ−５００Ｄ）を用い、１ｇの試料を昇温速度６℃／分で加熱しながら、プランジャーにより１．９６ＭＰａの荷重を与え、直径１ｍｍ、長さ１ｍｍのノズルから押し出した。温度に対し、フローテスターのブランジャー降下量をプロットし、試料の半量が流出した温度を軟化点とした。
【０１１２】
［樹脂のガラス転移温度］
示差走査熱量計（Ｐｅｒｋｉｎ  Ｅｌｍｅｒ社製、商品名：Ｐｙｒｉｓ  ６  ＤＳＣ）を用いて２００℃まで昇温し、その温度から降温速度１０℃／分で０℃まで冷却したサンプルを昇温速度１０℃／分で昇温し、吸熱の最大ピーク温度以下のベースラインの延長線とピークの立ち上がり部分からピークの頂点までの最大傾斜を示す接線との交点の温度をガラス転移点とした。
【０１１３】
［樹脂の酸価］
測定溶媒を、エタノールとエーテルとの混合溶媒から、アセトンとトルエンとの混合溶媒（アセトン：トルエン＝１：１（容量比））に変更したこと以外は、ＪＩＳ  Ｋ００７０に従って測定した。
【０１１４】
［樹脂の数平均分子量］
以下の方法により、ゲルパーミエーションクロマトグラフィーにより分子量分布を測定し、数平均分子量を算出した。
（１）試料溶液の調製
濃度が０．５ｇ／１００ｍｌになるように、樹脂をクロロホルムに溶解させた。次いで、この溶液をポアサイズ２μｍのフッ素樹脂フィルター（住友電気工業株式会社製、商品名：ＦＰ−２００）を用いて濾過して不溶解成分を除き、試料溶液とした。
（２）分子量測定
溶解液としてテトラヒドロフランを毎分１ｍｌの流速で流し、４０℃の恒温槽中でカラムを安定させた。そこに試料溶液１００μｌを注入して測定を行った。試料の数平均分子量は、あらかじめ作製した検量線に基づき算出した。検量線は、数種類の単分散ポリスチレン（東ソー株式会社製の単分散ポリスチレン；２．６３×１０3、２．０６×１０4、１．０２×１０5（重量平均分子量）、ジーエルサイエンス株式会社製の単分散ポリスチレン；２．１０×１０3、７．００×１０3、５．０４×１０4（重量平均分子量））を標準試料として用いて作成した。
測定装置：ＣＯ−８０１０（商品名、東ソー株式会社製）
分析カラム：ＧＭＨＸＬ＋Ｇ３０００ＨＸＬ（いずれも商品名、東ソー株式会社製）
【０１１５】
［水性分散液中の樹脂粒子の体積中位粒径（Ｄ50）］
レーザー回折型粒径測定機（株式会社堀場製作所製、商品名：ＬＡ−９２０）を用いて、測定用セルに各樹脂の水性分散液及び蒸留水を加え、吸光度が適正範囲になる濃度で、体積中位粒径（Ｄ50）を測定した。
【０１１６】
［水性分散液の固形分濃度］
赤外線水分計（株式会社ケツト科学研究所製、商品名：ＦＤ−２３０）を用いて、水性分散液５ｇを乾燥温度１５０℃、測定モード９６（監視時間２．５分／変動幅０．０５％）の条件にて乾燥させ、水性分散液の水分（質量％）を測定した。固形分濃度は下記の式に従って算出した。
固形分濃度（質量％）＝１００−Ｍ
Ｍ：水性分散液の水分（質量％）＝［（Ｗ−Ｗ0）／Ｗ］×１００
Ｗ：測定前の試料質量（初期試料質量）
Ｗ0：測定後の試料質量（絶対乾燥質量）
【０１１７】
［水性分散液のｐＨ］
ｐＨメーター（東亜ディーケーケー株式会社製、商品名：ＨＭ−２０Ｐ）により、２５℃で測定した。
【０１１８】
［ワックスの融点］
示差走査熱量計（ティー・エイ・インスツルメント・ジャパン社製、商品名：Ｑ−２０）を用いて２００℃まで昇温し、その温度から降温速度１０℃／分で０℃まで冷却したサンプルを昇温速度１０℃／分で昇温し、融解熱の最大ピーク温度を融点とした。
【０１１９】
製造例１〜４
（ポリエステル樹脂（ａ１）−ａ〜ｄの製造）
表１に示すフマル酸を除くポリエステル樹脂（ａ１）の原料モノマー及びジ（２−エチルヘキサン酸）スズを、温度計、ステンレス製撹拌棒、流下式コンデンサー及び窒素導入管を装備した内容積１０リットルの四つ口フラスコに入れ、マントルヒーター中で、窒素雰囲気下、２３５℃で５時間反応させ、更に減圧し、８．３ｋＰａの圧力下で１時間反応した。次いで、２１０℃でフマル酸及び４−ｔ−ブチルカテコールを加え、５時間反応させた後、減圧し、２０ｋＰａの圧力下にて、ＡＳＴＭ  Ｄ３６−８６に従って測定した軟化点が表１に示す温度に達するまで反応させて、ポリエステル樹脂（ａ１）−ａ〜ｄを得た。
得られたポリエステル樹脂（ａ１）−ａ〜ｄのそれぞれの物性について、測定した結果を表１に示す。
【０１２０】
【表１】
2014037061.tif 000003
【０１２１】
製造例５〜８
（ポリエステル樹脂（ａ１）の水性分散液（ｉ）〜（iv）の製造：工程（１））
窒素導入管、還流冷却管、撹拌器及び熱電対を装備した四つ口フラスコに、表２に示す種類及び配合量のポリエステル樹脂（ａ１）−ａ〜ｄを入れ、２５℃でメチルエチルケトンに溶解させた。
次いで、２５質量％アンモニア水を添加して、撹拌下で脱イオン水を加えた後、減圧下６０℃でメチルエチルケトンを留去した。室温（２５℃）まで冷却後、２００メッシュの金網で濾過し、ポリエステル樹脂（ａ１）の水性分散液（ｉ）〜（iv）を得た。
得られたポリエステル樹脂（ａ１）の水性分散液（ｉ）〜（iv）のそれぞれの物性について、測定した結果を表２に示す。
【０１２２】
【表２】
2014037061.tif 000004
【０１２３】
製造例９〜１２
（ポリエステル系樹脂の水性分散液（Ｉ）〜（IV）の製造：工程（２））
窒素導入管、還流冷却管、滴下ロート、撹拌器及び熱電対を装備した内容積２リットルの四つ口フラスコに、表３に示す種類及び配合量のポリエステル樹脂（ａ１）の水性分散液（ｉ）〜（iv）、脱イオン水、付加重合性モノマー（ａ２）としてスチレンを仕込み、３０分間撹拌を行った。次に、窒素気流下、過硫酸ナトリウムを加え、８０℃で６時間反応させた。その後、室温（２５℃）まで冷却し、２００メッシュの金網で濾過し、グラフトポリマーからなるポリエステル系樹脂の水性分散液（Ｉ）〜（IV）を得た。
なお、各材料の配合量は、得られる水性分散液中のポリエステル系樹脂であるグラフトポリマーにおけるポリエステル樹脂からなる主鎖セグメント（Ａ１）と付加重合系樹脂からなる側鎖セグメント（Ａ２）との質量比が表３に示すようになるようにして決定された。
得られたポリエステル系樹脂の水性分散液（Ｉ）〜（IV）のそれぞれの物性について、測定した結果を表３に示す。
【０１２４】
【表３】
2014037061.tif 000005
【０１２５】
製造例１３〜１５
（エステル系ワックスの水性分散液（１）〜（３）の製造）
表４に示す配合量の脱イオン水と、アニオン性界面活性剤としてドデシルベンゼンスルホン酸ナトリウム水溶液（商品名：ネオペレックスＧ−１５（花王株式会社製）、有効成分濃度１５質量％）を１リットル容のビーカー内で混合させた後、表４に示した種類及び配合量のワックスを分散させ、分散液を調製した。この分散液を９８℃の温度を保持しながら、超音波分散機「Ｕｌｔｒａｓｏｎｉｃ  Ｈｏｍｏｇｅｎｉｚｅｒ  ６００Ｗ（商品名、日本精機社製）」で３０分間分散処理を行った。その後、室温（２５℃）まで１０℃／分で冷却後、２００メッシュ（目開き：１０５μｍ）の金網で濾過し、エステル系ワックスの水性分散液（１）〜（３）を得た。
なお、エステル系ワックスの水性分散液の調製には、ワックスとして以下の市販のエステル系ワックスを用いた。
ニッサンエレクトールＷＥＰ−２（商品名、日油社製、融点６１．０℃）
ニッサンエレクトールＷＥＰ−３（商品名、日油社製、融点７１．３℃）
ニッサンエレクトールＷＥＰ−５（商品名、日油社製、融点８３．６℃）。
得られたエステル系ワックスの水性分散液（１）〜（３）のそれぞれの物性について、測定した結果を表４に示す。
【０１２６】
また、以下の実施例及び比較例において用いる、下記の市販のワックスの水性分散液に脱イオン水を添加して、表４に示す固形分濃度としたワックスの水性分散液（４）〜（７）を調製した。
ＬＢ−５５０（商品名、サンノプコ社製、エステル系ワックス、融点５８．６℃）
Ｑ−６８１（商品名、中京油脂社製、エステル系ワックス、融点７３．３℃）
Ｑ−６８３（中京油脂社製、パラフィンワックス、融点８１．６℃）。
Ｑ−８０２（商品名、中京油脂社製、カルナバワックス、融点８２．９℃）
調製したワックスの水性分散液（４）〜（７）のそれぞれの物性について、測定した結果を表４に示す。
【０１２７】
【表４】
2014037061.tif 000006
【０１２８】
実施例１〜６、及び比較例１〜６
（染料受容層形成用水性分散液の製造：工程（３））
表５に示した種類及び配合量のポリエステル系樹脂の水性分散液、ワックスの水性分散液、及び離形剤を混合し、染料受容層形成用水性分散液Ａ〜Ｊを調製した。離型剤として以下のポリエーテル変性シリコーンを用いた。
ポリエーテル変性シリコーン（東レダウコーニング株式会社製、商品名：ＳＦ８４１０）
なお、染料受容層形成用水性分散液の作製に用いたポリエステル系樹脂の水性分散液は、固形分濃度を３０質量％に調整し、２５質量％アンモニア水溶液でｐＨを９．０に調整した。また、表５中のワックスの含有量は、ポリエステル系樹脂の水性分散液の固形分１００質量部に対する、ワックスの有効成分比（固形分比）を示している。
【０１２９】
実施例７〜１２、及び比較例７〜１２
（熱転写受像シートの製造）
まず、表５に示す配合量の水溶性高分子と脱イオン水を２５℃で３０分間撹拌した後、５０℃で加熱混合し均一に溶解させた。その後、表５に示した配合量の中空粒子を５０℃で混合し、断熱層用塗工液を作製した。この塗工液をレジンコート紙（スイーコ・インタナショナル社製、ＲＣ原紙坪量：２２６ｇ／ｍ2、ＲＣ原紙厚み：２１８μｍ、表ポリエチレン層：１６ｇ／ｍ2、裏ポリエチレン層：２６ｇ／ｍ2、表面下引き層：ゼラチン）にワイヤーバーにより乾燥後に２０．０ｇ／ｍ2になるように塗布し、２５℃で５分間、風乾させて、断熱層を形成した断熱層塗工シートを得た。
なお、断熱層の調製には、中空粒子として以下のスチレン−アクリル共重合体、水溶性高分子として以下のゼラチンを用いた。
スチレン−アクリル共重合体（日本ゼオン株式会社製、商品名：Ｎｉｐｏｌ  ＭＨ８１０１、体積中位粒径（Ｄ50）：４２０ｎｍ、メチルエチルケトン不溶分：５０質量％、中空率＝５０％、固形分濃度＝２６質量％）
ゼラチン（新田ゼラチン株式会社製、商品名：Ｇ０８８６Ｋ、粘度４．４ｍＰａ・ｓ（ＪＩＳ  Ｋ６５０３−２００１で測定した粘度（６０℃）））
【０１３０】
次に、実施例１〜６及び比較例１〜６で得られた染料受容層形成用水性分散液を上記の断熱層塗工シート上に、ワイヤーバーにより乾燥後に３．５ｇ／ｍ2になるように塗布し、５０℃で２分間乾燥させて、染料受容層を有する熱転写受像シートを得た。
【０１３１】
＜熱転写受像シートの評価＞
得られた熱転写受像シートについて、以下の方法により評価を行った。結果を表５に示す。
【０１３２】
（染着性）
作製した熱転写受像シートに、市販の昇華型プリンタ（アルテック株式会社製、商品名：ＭＥＧＡＰＩＸＥＬ  III）を用いて黒（Ｋ）の階調パターンを印画し、高画像濃度印画（１８階調目（Ｌ＝０：最高濃度））での転写色濃度をグレタグ濃度計（ＧＲＥＴＡＧ−ＭＡＣＢＥＴＨ社製）で画像濃度の値を測定し、染着性を評価した。当該画像濃度の値が大きいほど、染着性が優れる。
【０１３３】
（印画物の保存性−にじみ）
作製した熱転写受像シートに、前記昇華型プリンタを用いて、幅１ｍｍ、長さ５ｃｍの細線を印画し、６０℃、８５％ＲＨ（相対湿度）に設定した恒温恒湿器（エスペック株式会社製、商品名：ＰＲ−１ＫＴ）内で１６８時間放置した後、顕微鏡を用いて目視にて、細線の太さを１０ヶ所測定し、画像のにじみを評価した。
Ａ：にじみがない。
Ｂ：にじみがわずかにあり、幅１ｍｍの細線の太さが１．０倍を超えて１．２倍未満である。
Ｃ：にじみがあり、幅１ｍｍの細線が１．２倍以上１．５倍未満である。
Ｄ：にじみがあり、幅１ｍｍの細線が１．５倍以上である。
【０１３４】
（離型性）
階調パターン印字時のインクリボンと熱転写受像シートの剥離音から、下記の基準に基づき、離型性（熱融着性）を評価した。
Ａ：異音はなく、剥離できる。
Ｂ：異音はあるが、剥離できる。
Ｃ：熱融着しており、剥離が困難もしくは剥離ができない。
【０１３５】
【表５】
2014037061.tif 000007
【０１３６】
表５から明らかなように、比較例の熱転写受像シートに比べて、実施例の染料受容層形成用水性分散液を用いて得た熱転写受像シートはいずれも、高濃度印画時の最高濃度が高く染着性に優れ、保存後にもにじみのない印画物が得られることがわかる。
【産業上の利用可能性】
【０１３７】
本発明の染料受容層形成用水性分散液を用いることで、染着性に優れ、印画物の保存性にも優れる熱転写受像シートとすることができる。そのため、本発明の染料受容層形成用水性分散液は、昇華性染料を用いた熱転写印画用の熱転写受像シートの染料受容層を形成する材料として好適に用いることができる。